НОВЫЙ КОМПОЗИТНЫЙ МАТЕРИАЛ И СПОСОБ ЕГО ИЗГОТОВЛЕНИЯ

1. Композитный порошковый состав на основе железа, содержащий базовые частицы, причем базовые частицы представляют собой смесь из
(a) частиц железного сплава, состоящих, по существу, из 7%-13% по весу кремния, 4%-7% по весу алюминия, при балансе с железом, и
(b) измельченных железных частиц,
и причем упомянутые базовые частицы покрыты первым слоем, содержащим фосфор.
2. Композитный порошок на основе железа по п.1, в котором измельченные железные частицы имеют второй слой, содержащий:
(a) силикат щелочного металла, объединенный с глинистым минералом, содержащим филлосиликат, объединенный кремниево-кислородный тетраэдрический слой и гидроксидные октаэдрические слои на нем, являющиеся электрически нейтральными, или;
(b) металлоорганический слой.
3. Композитный порошок на основе железа по п.2, в котором частицы железного сплава имеют второй слой, содержащий:
a) силикат щелочного металла, объединенный с глинистым минералом, содержащим филлосиликат, объединенный кремниево-кислородный тетраэдрический слой и гидроксидные октаэдрические слои на нем, являющиеся электрически нейтральными, или;
b) металлоорганический слой.
4. Композитный порошок на основе железа по п.3, в котором частицы железного сплава и измельченные железные частицы имеют тот же самый второй слой.
5. Композитный порошковый состав на основе железа по любому из пп.2-4, в котором второй слой содержит каолин и силикат натрия.
6. Композитный порошковый состав на основе железа по любому из пп.1-2, дополнительно содержащий измельченный FeSi.
7. Композитный порошковый состав на основе железа по любому из пп.1-2, в котором слой, содержащий фосфор, имеет толщину между 20 и 300 нм.
8. Композитный порошок на основе железа по любому из пп.1-2, в котором фосфористое покрытие предоставляется посредством контакта базовых частиц с фосфористым соединением в растворителе и последующего удаления растворителя высушиванием.
9. Композитный порошок на основе железа по любому из пп.1-2, в котором фосфористое соединение представляет собой фосфорную кислоту или фосфат аммония.
10. Композитный порошок на основе железа по любому из пп.2-4, в котором содержание силиката щелочного металла
составляет между 0,1-0,9% по весу, предпочтительно между 0,2-0,8% по весу композитного порошка на основе железа.
11. Композитный порошок на основе железа по любому из пп.2-4, в котором содержание глины составляет между 0,2-5% по весу, предпочтительно между 0,5-4% по весу композитного порошка на основе железа.
12. Способ получения прессованного и термически обработанного компонента, включающий стадии:
а) получения композитного порошка на основе железа по любому из пп.1-11,
b) прессования композитного порошка на основе железа, при необходимости смешанного со смазкой, при одноосном движении пресса в пресс-форме при давлении прессования между 400 и 1200 Мпа,
c) извлечения спрессованного компонента из пресс-формы, а) термообработки извлеченного компонента в не восстанавливающей атмосфере при температуре до 800°С.
13. Компонент, полученный в соответствии со способом, описанным в п.12.
14. Компонент по п.13, причем упомянутый компонент является сердечником индукционной катушки.
15. Сердечник индукционной катушки по п.14, имеющий удельное сопротивление, ρ, выше 1000, предпочтительно выше 2000 и наиболее предпочтительно выше 3000 мкОм·м; плотность Bs насыщенного магнитного потока выше 1,1, предпочтительно выше 1,2 и наиболее предпочтительно выше 1,3 (Т); потери в сердечнике меньше, чем 12 Вт/кг на частоте 20 кГц; индукция 0,05 Т/коэрцитивная сила ниже 210 А/м, предпочтительно ниже 200 А/м, наиболее предпочтительно ниже 190 А/м; и смещение постоянным током не меньше, чем 50% при 4000 А/м.